(57)【特許請求の範囲】
【請求項１】
（ｉ）１〜１５質量部の、密度が０．８８５ｇ／ｃｍ３以上であるプロピレンポリマーであって、ここで前記プロピレンポリマーが、ポリプロピレンのホモポリマーであるか、又はプロピレン及びエチレンからなるコポリマーである、プロピレンポリマー、
（ｉｉ）１０〜３０質量部の１種以上の直鎖状エチレンポリマー、１種以上の実質的直鎖状エチレンポリマー又はそれらの混合物であって、
（ｉｉ．ａ）０．８７３ｇ／ｃｍ３以上及び０．８８５ｇ／ｃｍ３以下の密度、及び、
（ｉｉ．ｂ）１ｇ／１０分を超え、５ｇ／１０分未満であるＩ２、
を有することを特徴とし、
ここで、前記直鎖状エチレンポリマーが、メタロセンまたはバナジウム系触媒を用いることによって調製され、前記実質的直鎖状エチレンポリマーが、メタロセン系触媒を用いることによって調製される、もの、
（ｉｉｉ）２〜７質量部の可塑剤、
（ｉｖ）６０〜８５質量部の粒状充填材、及び、
（ｖ）１種以上のスリップ剤、耐着火剤、安定剤、着色剤、顔料、酸化防止剤、帯電防止剤、流動促進剤、離型剤又は核生成剤、
からなる、充填剤入り熱可塑性ポリオレフィン組成物であって、質量部は熱可塑性ポリオレフィン組成物の合計質量を基準とする、充填剤入り熱可塑性ポリオレフィン組成物。
【請求項２】
（ｉ）前記プロピレンポリマーは５〜１０質量部の量で存在し、
（ｉｉ）前記１種以上の直鎖状エチレンポリマー、１種以上の実質的直鎖状エチレンポリマー又はそれらの混合物は１０〜１５質量部の量で存在し
（ｉｉｉ）前記充填材は６５〜８０質量部の量で存在し、そして
（ｉｖ）前記可塑剤は３〜７質量部の量で存在し、
質量部は充填剤入り熱可塑性ポリオレフィン組成物の合計質量を基準とする、請求項１記載の充填剤入り熱可塑性ポリオレフィン組成物。
【請求項３】
前記プロピレンポリマーはランダムプロピレンコポリマーである、請求項１記載の組成物。
【請求項４】
前記充填材は炭酸カルシウム、硫酸バリウム又はそれらの混合物である、請求項１記載の組成物。
【請求項５】
押出シートの形態である、請求項１記載の組成物。
【請求項６】
（Ａ）（ｉ）プロピレン及びエチレンからなる、１〜１５質量部のランダムプロピレンコポリマー、
（ｉｉ）１０〜３０質量部の１種以上の直鎖状エチレンポリマー、１種以上の実質的直鎖状エチレンポリマー又はそれらの混合物であって、
（ｉｉ．ａ）０．８７３ｇ／ｃｍ３以上及び０．８８５ｇ／ｃｍ３以下の密度、及び、
（ｉｉ．ｂ）１ｇ／１０分を超え、５ｇ／１０分未満であるＩ２、
を有することを特徴とし、
ここで、前記直鎖状エチレンポリマーが、メタロセンまたはバナジウム系触媒を用いることによって調製され、前記実質的直鎖状エチレンポリマーが、メタロセン系触媒を用いることによって調製される、もの、
（ｉｉｉ）６０〜８０質量部の充填材、
（ｉｖ）３〜７質量部の可塑剤、及び、
（ｖ）１種以上のスリップ剤、耐着火剤、安定剤、着色剤、顔料、酸化防止剤、帯電防止剤、流動促進剤、離型剤又は核生成剤、
からなる充填材入り熱可塑性ポリオレフィン組成物であって、質量部は充填材入り熱可塑性ポリオレフィン組成物の合計質量を基準とする組成物を含むシートを押出すること、及び、
（Ｂ）前記シートを熱成形品へと熱成形すること、
の工程を含む、熱成形品の製造方法。
【請求項７】
請求項１記載の組成物を含む熱成形品。
【請求項８】
アンダーフード断熱材、アウター／インナーダッシュ断熱材、アッパー／サイドカウル断熱材、スローマットアンダーレイ、カーペットアンダーレイ、フロアダンパー、ドア断熱材、ヘッダー断熱材、リアシートボトム／ストレイナ、リアクオータ／ピラートリム、パッケージトレー、リアホイールハウス、トランクトリム、トランクフロア又は感圧ダンパーである、請求項１記載の組成物を含む熱成形品。
【発明の詳細な説明】
【技術分野】
【０００１】
相互参照記述
本願は２０１０年９月２２日に出願された米国仮出願第６１／３８５，１７６号の利益を主張し、その内容の全体を参照により本明細書中に取り込む。
【０００２】
発明の分野
本発明は、０．８８５ｇ／ｃｍ３以上の密度を有するプロピレンポリマー、直鎖状エチレンポリマー及び／又は実質的直鎖状ポリマー、可塑剤及び好ましくは炭酸カルシウムである充填材を含む、消音性複合材に関する。詳細には、本発明は、シート押出し、次いで乗物における使用のための消音性シート又はカーペットバッキングに熱成形するのに特に適するように熱性能及び剛性の良好なバランスを有する消音性複合材である。
【背景技術】
【０００３】
発明の背景
音源と静かさを維持する領域との間の挿入物体は消音を達成するのに有効な手段であることが長い間知られてきた。鉛のシートは薄く、可とう性があり、しばしば非常に効果的であるが、高価である。それで、騒音源と静かにすべき領域との間に挿入されうる密で薄く可とう性であるシートを得ることが課題となる。
【０００４】
熱可塑性樹脂又はゴム状材料のシートは消音手段として長い間使用されてきた。シートを可とう性とし、密にし、強くし、安価とすることは、長年にわたり配合者にとって課題であった。自動車カーペットアンダーレイなどの幾つかの用途では、消音性シートは成形可能であることも望まれている。
【０００５】
充填材入り熱可塑性樹脂組成物の複合材から製造される消音性シートはこのような自動車用途における使用がよく知られている。熱可塑性樹脂組成物は、通常、１種以上のポリマー、充填材及び、場合により、可塑剤を含む。このような高度充填材入り熱可塑性樹脂組成物に多くの特許が付与されており、米国特許第４，１９１，７９８号、同第４，２２２，９２４号、同第４，２６３，１９６号、同第４，３７９，１９０号、同第４，４０３，００７号、同第４，４３０，４６８号、同第４，４３４，２５８号、同第４，４３８，２２８号、同第６，４７２，０４２号及び同第６，７８７，５９３号に代表されるとおりである。可塑剤を含む及び含まない、ポリマー及び充填材の異なる系は提案されている。例えば、上記の特許は、例えば、エチレン／ビニルエステル、エチレン／不飽和モノ−又はジカルボン酸、不飽和酸のエステル、メタロセン触媒エチレン−α−オレフィンインターポリマーなどのエチレンインターポリマーの使用を開示している。このようなエチレンインターポリマーと他のエラストマー及びポリマーとのブレンドも提案されている。
【０００６】
消音性複合材における使用のための多くの異なるポリマー系組成物の提案にもかかわらず、エチレン酢酸ビニルは商業ベースで広く使用されている。シート又はフラット用途では、このような材料は衝撃強さ、引張り、伸び率、曲げ弾性率及び比重などの多くのバランスされた特性を満たしながら十分な弾性率を示す。しかしながら、消音性組成物又は複合材を成形可能性が重要な要件であるフローリング用途などの特定の用途で使用する場合に、エチル酢酸ビニル系組成物は十分な熱特性及び剛性要件を満たさない。可塑剤を含む一部のエチレン−α−オレフィン系組成物又は複合材は十分な弾性を示し、そして溶融強度も熱成形を可能にするが、より要求の厳しい熱性能及び剛性要件を満たさない。深絞りを用いた消音用途物を成形することができる、改良された熱性能及び改良された剛性をさらに示すように十分な溶融強度及び弾性の両方を有する組成物及び複合材が存在することが望ましいであろう。
【発明の概要】
【０００７】
発明の要旨
本発明の充填材入り熱可塑性ポリオレフィン組成物は、優れた消音特性を付与しながら、深絞り可能な良好な熱性能及び剛性を示すような組成物である。本発明の組成物はシート押出及び次いで熱成形法で使用し、熱成形品を製造するのに非常に適する。
【０００８】
１つの実施形態において、本発明の充填材入り熱可塑性ポリオレフィン組成物は、
（ｉ）１〜１５質量部、好ましくは５〜１０質量部の量の、密度が０．８８５ｇ／ｃｍ３以上であるプロピレンポリマー、好ましくは、ランダムプロピレンコポリマー、
（ｉｉ）好ましくは１０〜３０質量部、好ましくは１０〜１５質量部の量で存在する、１種以上の直鎖状エチレンポリマー、１種以上の実質的直鎖状エチレンポリマー又はそれらの混合物であって、
（ｉｉ．ａ）約０．８７３ｇ／ｃｍ３未満〜０．８８５ｇ／ｃｍ３の密度、及び／又は、
（ｉｉ．ｂ）１ｇ／１０分を超え、５ｇ／１０分未満であるＩ２、
を有することを特徴とするもの、
（ｉｉｉ）充填材であって、好ましくは炭酸カルシウム、硫酸バリウム又はそれらの混合物であり、好ましくは６０〜８０質量部、好ましくは６５〜８０質量部の量で存在するもの、
（ｉｖ）可塑剤であって、好ましくは２〜７質量部、好ましくは３〜７質量部の量で存在するもの、
（ｖ）場合により、１種以上のスリップ剤、耐着火剤、安定剤、着色剤、顔料、酸化防止剤、帯電防止剤、流動促進剤、離型剤又は核生成剤、
を含み、質量部は充填材入り熱可塑性ポリオレフィン組成物の合計質量を基準とする。
【０００９】
別の実施形態では、本発明は押出シートの形態の上記に開示された組成物である。
【００１０】
なおも別の実施形態では、本発明は、
（Ａ）上記に開示の充填材入り熱可塑性ポリオレフィン組成物を含むシートを押出すること、及び、
（Ｂ）前記シートを熱成形品へと熱成形すること、好ましくは熱成形されたアンダーフード断熱材、インナー／アウターダッシュ断熱材、アッパー／サイドカウル断熱材、スローマットアンダーレイ、カーペットアンダーレイ、フロアダンパー、ドア断熱材、ヘッダー断熱材、リアシートボトム／ストレイナ、リアクオータ／ピラートリム、パッケージトレー、リアホイールハウス、トランクトリム、トランクフロア又は感圧ダンパーへと熱成形すること、
の工程を含む、熱成形品の製造方法である。
【００１１】
発明の詳細な説明
本発明の充填材入り熱可塑性ポリオレフィン組成物は、成分（ｉ）としてプロピレンポリマーを含む。本発明での使用に適するプロピレンポリマーは文献中でよく知られており、既知の技術により調製されうる。一般に、プロピレンポリマーはアイソタクチック形態であるが、他の形態（例えば、シンジオタクチック又はアタクチック）も使用されうる。本発明で使用されるプロピレンポリマーは好ましくはポリプロピレンのホモポリマーであり、又は、より好ましくはコポリマーであり、例えば、プロピレンとα−オレフィン、好ましくはＣ２又はＣ４〜Ｃ２０α−オレフィンとのランダムもしくはブロックコポリマーである。α−オレフィンは本発明のプロピレンコポリマー中に２０モル％以下、好ましくは１５モル％以下、さらにより好ましくは１０モル％以下、そして最も好ましくは５モル％以下の量で存在する。
【００１２】
プロピレンとα−オレフィンコポリマーを構成するためのＣ２及びＣ４〜Ｃ２０α−オレフィンの例としては、エチレン、１−ブテン、１−ペンテン、１−ヘキセン、１−ヘプテン、１−オクテン、１−デセン、１−ドデセン、１−ヘキサドデセン、４−メチル−１−ペンテン、２−メチル−１−ブテン、３−メチル−１−ブテン、３，３−ジメチル−１−ブテン、ジエチル−１−ブテン、トリメチル−１−ブテン、３−メチル−１−ペンテン、エチル−１−ペンテン、プロピル−１−ペンテン、ジメチル−１−ペンテン、メチルエチル−１−ペンテン、ジエチル−１−ヘキセン、トリメチル−１−ペンテン、３−メチル−１−ヘキセン、ジメチル−１−ヘキセン、３，５，５−トリメチル−１−ヘキセン、メチルエチル−１−ヘプテン、トリメチル−１−ヘプテン、ジメチルオクテン、エチル−１−オクテン、メチル−１−ノネン、ビニルシクロペンテン、ビニルシクロヘキセン及びビニルノルボルネンが挙げられ、ここで、アルキル枝分かれ位置が特定されておらず、一般にアルケンの３−位以上の位置にある。
【００１３】
本発明のプロピレンポリマーは、例えば、スラリー重合、気相重合、バルク重合、溶液重合又は組み合わせなどの重合法により、メタロセン触媒、又は、通常、チタンを含む固体遷移金属成分を含むものであるいわゆるチーグラーナッタ触媒を用いて単段階又は多段階で種々の方法によって調製することができる。特に、触媒は、遷移金属／固体成分として、必須成分としてのチタン、マグネシウム及びハロゲンを含む三塩化チタンの固体組成物と、有機金属成分としてのオルガノアルミニウム化合物と、所望ならば、電子供与体とからなる。好ましい電子供与体は窒素原子、リン原子、硫黄原子、ケイ素原子又はホウ素原子を含む有機化合物であり、好ましいのは、これらの原子を含むケイ素化合物、エステル化合物又はエーテル化合物である。
【００１４】
ポリプロピレンは一般に適切な分子量制御剤を含む重合反応器中でプロピレンを触媒反応させることによって製造される。反応が完了した後に結晶形成を促進するために核生成剤を添加する。重合触媒は高い活性を有し、高度なタクチックポリマーを生成することができるべきである。反応器システムは反応の温度及び圧力を適切に制御することができるように反応塊から重合熱を除去することが可能でなければならない。
【００１５】
種々のポリプロピレンポリマーの十分な議論はModern Plastics Encyclopedia/89, 1988年10月中旬発行, Volume 65, Number 11, pp. 86-92に含まれ、その全開示を参照により本明細書中に取り込む。本発明での使用のためのプロピレンポリマーの分子量は便利にはメルトフロー測定を用いて示され、しばしばメルトフローレート (MFR)又はメルトインデックス(MI)と呼ばれ、２３０℃及び２．１６キログラム (kg)荷重でASTM D 1238により測定される。メルトフローレートはポリマーの分子量と反比例する。このため、分子量が高いほど、メルトフローレートは低いが、その関係は線形ではない。ここで有用なプロピレンポリマーのためのメルトフローレートは、一般に、約０．１グラム/１０分(g/10 min.)よりも大きく、好ましくは約０．３g/10 min.よりも大きく、より好ましくは約０．５g/10 min.よりも大きく、さらにより好ましくは約１g/10 min.よりも大きい。ここで有用なプロピレンポリマーのためのメルトフローレートは、一般に、約３５g/10 min.未満であり、好ましくは約２０g/10 min.未満であり、より好ましくは約１０g/10 min.未満であり、そしてより好ましくは約５g/10 min.未満である。
【００１６】
本発明で用いられるプロピレンポリマーの密度は、好ましくは、０．８８５グラム毎立方センチメートル（g/ cm３）以上であり、より好ましくは０．８９０ｇ／ｃｍ３以上であり、そして最も好ましくは０．９００ｇ／ｃｍ３以上である。
【００１７】
本発明の好ましい実施形態では、プロピレンポリマーはランダムプロピレンコポリマーである。
【００１８】
別の実施形態において、本発明のプロピレンポリマーは、好ましくは、０．８８５ｇ／ｃｍ３以上の密度を有する。
【００１９】
別の実施形態において、本発明のプロピレンポリマーは、２３０℃で２．１６ｋｇの荷重下に１〜５ｇ／１０分のＭＦＲを有する。
【００２０】
一般に、プロピレンポリマーは、充填材入り熱可塑性ポリオレフィン組成物の合計重量に基づいて約１質量部以上、好ましくは約２質量部以上、より好ましくは約３質量部以上、さらにより好ましくは約５質量部以上の量で本発明の充填材入り熱可塑性ポリオレフィン組成物中で使用される。一般に、プロピレンポリマーは、充填材入り熱可塑性ポリオレフィン組成物の合計重量に基づいて約１５質量部以下、好ましくは約１２質量部以下、より好ましくは約１０質量部以下、さらにより好ましくは約８質量部以下の量で本発明の充填材入り熱可塑性ポリオレフィン組成物中で使用される。
【００２１】
本発明の充填材入り熱可塑性ポリオレフィン組成物はエラストマー成分である成分（ｉｉ）をさらに含む。好ましいエラストマー成分は１種以上の実質的直鎖状エチレンポリマー又は１種以上の直鎖状エチレンポリマー（Ｓ／ＬＥＰ）又はそれらの混合物である。実質的直鎖状エチレンポリマー及び直鎖状エチレンポリマーの両方は知られている。実質的直鎖状エチレンポリマー及びその製造方法は、完全に、米国特許第５，２７２，２３６号及び同第５，２７８，２７２号明細書中に記載されている。直鎖状エチレンポリマー及びその製造方法は、完全に、米国特許第３，６４５，９９２号、同第４，９３７，２９９号、同第４，７０１，４３２号、同第４，９３７，３０１号、同第４，９３５，３９７号、同第５，０５５，４３８号、欧州特許第１２９，３６８号、欧州特許出願公開第２６０，９９９号及び国際公開第９０／０７５２６号明細書中に開示されている。
【００２２】
適切なＳ／ＬＥＰはＴｇが２５℃未満であり、好ましくは０℃未満であり、最も好ましくは−２５℃未満である１種以上の重合形態のＣ２〜Ｃ２０α−オレフィンを含む。そのＳ／ＬＥＰが選択されるポリマーのタイプの例としては、エチレンとプロピレン、エチレンと１−ブテン、エチレンと１−ヘキセン又はエチレンと１−オクテンのコポリマーなどのα−オレフィンのコポリマー、エチレンと、プロピレンと、ヘキサジエン又はエチリデンノルボルネンなどのジエンコモノマーとのターポリマーが挙げられる。
【００２３】
本明細書中に使用されるときに、「直鎖状エチレンポリマー」はエチレンのホモポリマー又はエチレンと１種以上のα−オレフィンコモノマーとのコポリマーであって、直鎖状骨格を有し（すなわち、架橋を含まない）、長鎖枝分かれを有せず、狭い分子量分布であり、α−オレフィンコポリマーについては、狭い組成分布を有するものであることを意味する。さらに、本明細書中に使用されるときに、「実質的直鎖状エチレンポリマー」はエチレンのホモポリマー又はエチレンと１種以上のα−オレフィンコモノマーとのコポリマーであって、直鎖状骨格を有し、長鎖枝分かれが特定かつ限定された量であり、狭い分子量分布であり、α−オレフィンコポリマーについては、狭い組成分布を有するものであることを意味する。
【００２４】
直鎖状コポリマー中の短鎖枝分かれは意図的に添加されたＣ３〜Ｃ２０α−オレフィンコモノマーの重合時に得られるペンダントアルキル基から生じる。狭い組成分布は、時々均質短鎖枝分かれとも呼ばれる。狭い組成分布及び均質短鎖枝分かれは、α−オレフィンコモノマーがエチレンとα−オレフィンコモノマーとの所与のコポリマー中でランダムに分布され、実質的にすべてのコポリマー分子が同一のエチレン／コモノマー比を有するという事実を示す。組成分布の狭さは、組成分布枝分かれ指数（ＣＤＢＩ）又は時々短鎖枝分かれ分布指数と呼ばれるものの値によって示される。ＣＤＢＩはメジアンモルコモノマー含有分の５０％以内のコモノマー含有分を有するポリマー分子の質量パーセントとして定義される。ＣＤＢＩは、例えば、Wild, Journal of Polymer Science, Polymer Physics Edition, Volume 20, page 441 (1982)又は米国特許第４，７９８，０８１号明細書中に記載されているように、昇温溶出分別を使用することにより容易に計算される。本発明では実質的直鎖状エチレンコポリマー及び直鎖状エチレンコポリマーのＣＤＢＩは約３０％を超え、好ましくは約５０％を超え、より好ましくは約９０％を超える。
【００２５】
実質的直鎖状エチレンポリマー中の長鎖枝分かれは短鎖枝分かれ以外のポリマー枝分かれである。典型的には、長鎖枝分かれは、成長ポリマー鎖中のβ−ヒドリド脱離を経由して、オリゴマーα−オレフィンの現場生成によって形成される。得られる化学種は重合時に大きなペンダントアルキル基を生じる比較的高分子量のビニル末端炭化水素である。長鎖枝分かれは、ｎマイナス２（「ｎ−２」）（ｎは反応器に意図的に添加される最も大きなα−オレフィンコモノマーの炭素数である）炭素を超える鎖長を有する、ポリマー骨格に対する炭化水素の枝分かれとしてさらに定義されることができる。エチレンのホモポリマー又はエチレンと１種以上のＣ３〜Ｃ２０α−オレフィンコモノマーとのコポリマー中の好ましい長鎖枝分かれは少なくとも２０個の炭素数を有し、より好ましくは、ポリマー骨格から枝分かれがペンダントされているそのポリマー骨格中の炭素数までの炭素数を有する。長鎖枝分かれは１３Ｃ核磁気共鳴分光法を単独で用いて、又は、ゲルパーミエーションクロマトグラフィー−レーザ光散乱（ＧＰＣ−ＬＡＬＳ）又は類似の分析技術とともに区別することができる。実質的直鎖状エチレンポリマーは少なくとも０．０１長鎖枝分かれ／１０００炭素、好ましくは０．０５長鎖枝分かれ／１０００炭素を含む。一般に、実質的直鎖状エチレンポリマーは３長鎖枝分かれ／１０００炭素以下、好ましくは、１長鎖枝分かれ／１０００炭素以下を含む。
【００２６】
好ましい実質的直鎖状エチレンポリマーはプロセス条件下で高分子量α−オレフィンコポリマーを容易に重合できるメタロセン系触媒を用いて調製される。本明細書中で使用されるときに、コポリマーは、エチレンと、少なくとも１種のその他のＣ３〜Ｃ２０コモノマーとを重合させることによって調製されるような、例えば、２種以上の意図的に添加されたコモノマーのポリマーを意味する。好ましい直鎖状エチレンポリマーは、例えば、反応器に意図的に添加したモノマー以外のモノマーの重合を許容しない条件下でメタロセン又はバナジウム系触媒を用いて同様に調製されうる。実質的直鎖状エチレンポリマー又は直鎖状エチレンポリマーの他の基本的な特性は、低残留物含分（すなわち、ポリマーを調製するために使用される触媒、未反応コモノマー及び重合過程の間に製造される低分子量オリゴマーの濃度が低いこと）、及び、従来のオレフィンポリマーと比較して分子量分布が狭いけれども良好な加工性を提供する制御された分子構築が挙げられる。
【００２７】
本発明の実施に使用される実質的直鎖状エチレンポリマー又は直鎖状エチレンポリマーは実質的直鎖状エチレンホモポリマー又は直鎖状エチレンホモポリマーを含むが、好ましくは、実質的直鎖状エチレンポリマー又は直鎖状エチレンポリマーは約５０〜９５質量％のエチレン及び約５〜約５０質量％、好ましくは約１０〜約２５質量％の少なくとも１種のα−オレフィンコモノマーを含む。実質的直鎖状エチレンポリマー又は直鎖状エチレンポリマー中のコモノマー含有分は、一般に、反応器中に添加された量に基づいて計算され、そしてASTM D-2238, 方法Bによる赤外線分光分析法を用いて測定されうる。通常、実質的直鎖状エチレンポリマー又は直鎖状エチレンポリマーはエチレンと１種以上のＣ３〜Ｃ２０α−オレフィンコモノマーとのコポリマーであり、好ましくはエチレンと１種以上のＣ３〜Ｃ１０α−オレフィンコモノマーとのコポリマーであり、そして、より好ましくはエチレンと、プロピレン、１−ブテン、１−ヘキセン、４−メチル−１−ペンタン及び１−オクテンからなる群より選ばれる１種以上のコモノマーとのコポリマーである。最も好ましくは、コポリマーはエチレンと１−オクテンとのコポリマーである。
【００２８】
これらの実質的直鎖状エチレンポリマー又は直鎖状エチレンポリマーの密度は、約０．８５０グラム毎立方センチメートル（g/ cm３）以上であり、好ましくは約０．８６０ｇ／ｃｍ３以上であり、より好ましくは約０．８７３ｇ／ｃｍ３以上である。一般に、これらの実質的直鎖状エチレンポリマー又は直鎖状エチレンポリマーの密度は、約０．９３ｇ／ｃｍ３以下であり、好ましくは０．９００ｇ／ｃｍ３以下であり、そしてより好ましくは約０．８８５ｇ／ｃｍ３以下である。Ｉ１０／Ｉ２として測定される、実質的直鎖状エチレンポリマーのメルトフロー比は約５．６３以上であり、好ましくは約６．５〜約１５であり、そしてより好ましくは約７〜約１０である。Ｉ２はASTM指定D 1238により、１９０℃及び２．１６キログラム(kg)質量の条件を用いて測定される。Ｉ１０はASTM指定D 1238 により、１９０℃及び１０．０ kg質量の条件を用いて測定される。
【００２９】
実質的直鎖状エチレンポリマーのＭｗ／Ｍｎは重量平均分子量（Ｍｗ）を数平均分子量（Ｍｎ）で割ったものである。Ｍｗ及びＭｎはゲルパーミエーションクロマトグラフィー（ＧＰＣ）により測定される。実質的直鎖状エチレンポリマーでは、Ｉ１０／Ｉ２比は長鎖枝分かれの程度を示し、すなわち、Ｉ１０／Ｉ２比が大きいほど、より多量の長鎖枝分かれがポリマー中に存在する。好ましい実質的直鎖状エチレンポリマーでは、Ｍｗ／ＭｎはＭｗ／Ｍｎ＜（Ｉ１０／Ｉ２）−４．６３の式によりI１０／Ｉ２に関係する。一般に、実質的直鎖状エチレンポリマーのＭｗ／Ｍｎは少なくとも約１．５であり、好ましくは少なくとも約２．０であり、約３．５以下であり、より好ましく約３．０以下である。最も好ましい実施形態では、実質的直鎖状エチレンポリマーは、また、単一のＤＳＣ融解ピークを特徴とする。
【００３０】
これらの実質的直鎖状エチレンポリマー又は直鎖状エチレンポリマーの好ましいＩ２メルトインデックスは約０．０１ｇ／１０分〜約１００ｇ／１０分、より好ましくは約０．１ｇ／１０分〜約１０ｇ／１０分、そしてさらにより好ましくは約１ｇ／１０分〜約５ｇ／１０分である。
【００３１】
これらの実質的直鎖状エチレンポリマー又は直鎖状エチレンポリマーの好ましいＭｗは約１８０，０００以下であり、好ましくは約１６０，０００以下であり、より好ましくは約１４０，０００以下であり、最も好ましくは１２０，０００以下である。これら実質的直鎖状エチレンポリマー又は直鎖状エチレンポリマーの好ましいＭｗは約４０，０００以上であり、好ましくは約５０，０００以上であり、より好ましくは約６０，０００以上であり、さらにより好ましくは約７０，０００以上であり、最も好ましくは約８０，０００以上である。
【００３２】
実質的直鎖状エチレンポリマー及び／又は直鎖状エチレンポリマーは、本発明の充填材入り熱可塑性ポリオレフィン組成物中に、合計組成物質量を基準として約１質量部以上、好ましくは約３質量部以上、より好ましくは約５質量部以上の量で使用される。一般に、実質的直鎖状エチレンポリマー及び／又は直鎖状エチレンポリマーは合計組成物質量を基準として約２０質量部以下、好ましくは約１５質量部以下、より好ましくは約１０質量部以下の量で使用される。
【００３３】
本発明の熱可塑性ポリオレフィン組成物中の成分（ｉｉｉ）は１種以上の充填材である。適切な充填材は、炭酸カルシウム、硫酸バリウム、フライアッシュ、タルク、クレー、マイカ、ウォラストナイト、中空ガラスビーズ、酸化チタン、シリカ、カーボンブラック、ガラス繊維、チタン酸カリウム、セメントダスト、長石、霞石、ガラス、ヒュームドシリカ、アルミナ、酸化マグネシウム、酸化亜鉛、ケイ酸アルミニウム、ケイ酸カルシウム、二酸化チタン、チタン酸塩、ガラス微小球又はチョークである。これらの充填材の中で、硫酸バリウム、タルク、炭酸カルシウム、シリカ／ガラス、アルミナ及び二酸化チタンならびにそれらの混合物は好ましく、これらのうち、炭酸カルシウム及び硫酸バリウムは最も好ましい。例えば、米国特許第６，４７２，０４２号、同第５，０９１，４６１号及び同第３，４２４，７０３号（その全体を本明細書中に取り込む）及び欧州特許出願公開第６３９，６１３Ａ１号及び欧州特許第３９１，４１３号を参照されたい。ここで、これらの材料及びポリマー樹脂用フィラーとしてのその適合性が一般的に記載されている。本発明で使用される充填材は、脂肪酸などによりコーティングされていても又はされていなくてもよい。
【００３４】
他の特性の中で、選択される充填材の密度は本発明による充填材入り熱可塑性ポリオレフィン組成物における最適化消音性能を得るための充填材装填量に影響を及ぼすであろう。一般に、充填材は組成物の合計質量に基づいて少なくとも約５０質量部、好ましくは少なくとも約６０質量部、より好ましくは少なくとも約６５質量部、さらにより好ましくは少なくとも約７０質量部の量で使用される。一般に、組成物の合計質量に基づいて約９０質量部以下、好ましくは約８５質量部以下、より好ましくは約８０質量部以下、より好ましくは約７７質量部以下の量である。
【００３５】
本発明の充填材入り熱可塑性ポリオレフィン組成物の成分（ｉｖ）は可塑剤である。可塑剤成分は幾つかの群のうちの１つから選択されうる。第一の群はプロセスオイルとして知られている群である。３つのタイプのプロセスオイルは既知の−パラフィン、芳香族及びナフテン系である。これらのいずれも純粋でなく、等級は存在する主要オイルタイプを特定する。芳香族オイルは本発明のブレンドから「ブリードする」傾向がある。ブリードは、通常、望ましくないが、離型特性が価値があるコンクリート成形体などの特殊な用途では有用であることがある。
【００３６】
ナフテンオイル及びパラフィンオイルは適切な比で使用されるときに本発明の配合物で非ブリード性であり、それは自動車カーペットバッキングなどの使用に好ましい。
【００３７】
プロセスオイルは、また、粘度範囲により細分される。「希薄」オイルは１００°Ｆ（３８℃)で１００〜５００セイボルトユニバーサル秒（Saybolt Universal Seconds）(ＳＵＳ)という低い値であることができる。「重質」オイルは１００°Ｆ（３８℃)で６０００ＳＵＳという高い値であることができる。１００°Ｆ(３８℃)で約１００〜６０００ＳＵＳの粘度を有するプロセスオイル、特に、ナフテン及びパラフィンオイルは好ましい。
【００３８】
本発明の実施で使用されるときに有効である可塑剤の第二の群はエポキシ化大豆油及びエポキシ化アマニ油などのエポキシ化油を含む群である。
【００３９】
本発明の実施で使用されるときに有効である可塑剤の第三の群はポリエステルであり、それは、一般に、多塩基酸とポリオールとの液体縮合生成物である。本発明の関係で用語「液体」は室温で流動性であることを意味するように使用される。酸成分は最もしばしば飽和脂肪酸二塩基酸又は芳香族二塩基酸、アジピン酸、アゼライン酸、フタル酸、セバシン酸及びグルタル酸であり、又は、これらの酸の混合物は一般に使用される。ポリオールは、脂肪族ポリオール、又は、エチレングリコール、プロピレングリコール、１，４−及び１，３−ブタングリコール、ジエチレングリコール及びポリエチレングリコールなどのポリオキシアルキレンポリオールである。好ましいポリエステル組成物は、５０質量％を超える量が脂肪族ポリオール又はさらにより好ましくは脂肪族グリコールである酸成分からなるであろう。最も好ましい組成物はアジピン酸又はアゼライン酸及びプロピレングリコール又は１，３−もしくは１，４−ブタングリコールに基づく。これらの可塑剤の分子量は数百という低さから約１０，０００という高さで変更可能である。商業製品の分子量はあまり特定されていないが、通常は、取引上、製品の分子量範囲は、低、中又は高に分類されている。本発明の目的のための好ましい範囲は、中として分類されるものである。
【００４０】
ポリエステル又はエポキシ化油の炭化水素油との混合物も、本発明で使用されるならば、そして使用されるときに、効果的な可塑剤である。そのような混合物を使用する目的の１つは比較的高いコストのポリエステル又はエポキシ化油の高効率を炭化水素油の低コストと組み合わせることである。そのような混合物により可塑化されたコンパウンドのコスト／性能は所与の用途では有意に向上されうる。というのは、特性をより正確に調整することができる、又は、充填材量を増加させることができるからである。実際に、そのような混合物を可塑剤として使用するときの、本発明のブレンドの性能における特定の利点については後述するであろう。
【００４１】
一般に、エポキシ化油及びポリエステルの両方は充填材入りエチレン／α−オレフィンインターポリマーを可塑化するのにプロセスオイルよりも「効果的」である。すなわち、同じ質量％で使用した場合、より可とう性のあるブレンドを生じ、可塑剤としてプロセスオイルを含む対応のブレンドよりも高い％伸び率を有する。
【００４２】
ポリエステル系可塑剤と炭化水素油との混合物を用いるときに、２つの成分の相対的な割合は性能目標に応じて広い範囲で変化させることができる。５０％以下でポリエステルを含有する混合物は経済的理由から好ましく、最も好ましいのは、２０％以下でポリエステルを含むものである。
【００４３】
可塑剤の第四の群、ポリエーテル及びポリエーテルエステルも、本発明のエチレン／α−オレフィンインターポリマーと充填材とのブレンド中に使用するときに効果的な可塑剤である。一般に、ポリエーテルは、アルキレンオキシドのオリゴマー又はポリマーであり、エチレンもしくはプロピレンオキシドのポリマーは市販の最も一般的なタイプである。ポリエーテルは、例えば、様々なタイプの触媒を使用したアルデヒドの重合によって、又は、アルキレンオキシドの酸又は塩基触媒重合によって調製することができる。ポリエーテルはヒドロキシル基を末端としてジオール（グリコール）形成し、又は、グリセロールとアルキレンオキシドの付加物の場合には、例えば、トリオールなどを形成することができる。ヒドロキシル末端ポリエーテルは酸と反応されてよく、ラウリン酸及びステアリン酸などの脂肪酸はその化合物の一般的な例であり、ポリエチレンもしくはポリプロピレングリコールのモノ−及びジ−エステルとなる。ポリエーテルの分子量はハイポリマーに典型的なものであることができる。
【００４４】
本発明の充填材入り熱可塑性ポリオレフィン組成物に使用される可塑剤は、充填材入り熱可塑性ポリオレフィン組成物の合計質量に基づいて、約３質量部以上、好ましくは約３．５質量部以上、そしてより好ましくは約４質量部以上の量で存在する。本発明の充填材入り熱可塑性ポリオレフィン組成物に使用される可塑剤は、充填材入り熱可塑性ポリオレフィン組成物の合計質量に基づいて、約９質量部以下、好ましくは約７質量部以下、そして最も好ましくは約６質量部以下の量で存在する。
【００４５】
本発明の特許請求されている充填材入り熱可塑性ポリオレフィン組成物は、また、場合により、このタイプの充填材入り熱可塑性ポリオレフィン組成物中に一般に使用されている１種以上の添加剤を含むことができる。例えば、スリップ剤では、好適なスリップ剤は飽和脂肪酸アミド又はエチレンビス（アミド）、不飽和脂肪酸アミド又はエチレンビス（アミド）又はそれらの組み合わせである。他の任意要素の添加剤としては、限定するわけではないが、耐着火剤、安定剤、着色剤、顔料、酸化防止剤、帯電防止剤、流動促進剤、離型剤、例えば、ステアリン酸、ステアリン酸金属塩（例えば、ステアリン酸カルシウム、ステアリン酸マグネシウム）、核生成剤（清澄剤を含む）などが挙げられる。添加物の好適な例は耐着火剤であり、例えば、限定するわけではないが、ハロゲン化炭化水素、ハロゲン化カーボネートオリゴマー、ハロゲン化ジグリシジルエーテル、有機リン化合物、フッ素化オレフィン、酸化アンチモン及び芳香族硫黄金属塩又はれらの混合物を使用することができる。さらに、限定するわけではないが、熱、光及び酸素により生じる分解に対してポリマー組成物を安定化させる化合物又はその混合物を使用することができる。
【００４６】
使用するならば、このような添加剤は、組成物の合計質量に基づいて、少なくとも約０．０１質量部、好ましくは少なくとも約０．１質量部、より好ましくは少なくとも約０．５質量部、より好ましくは少なくとも約１質量部、より好ましくは少なくとも約２質量部、最も好ましくは少なくとも約５質量部の量で存在することができる。一般に、添加剤は組成物の合計質量に基づいて約２５質量部以下、好ましくは約２０質量部以下、より好ましくは約１５質量部以下、より好ましくは約１２質量部以下、そして最も好ましくは約１０質量部以下の量で存在する。
【００４７】
本発明の充填材入り熱可塑性ポリオレフィン組成物の調製は、反応器中で調製されることを含む当該技術分野で知られる任意の混合手段により行うことができ、粉末−粉末ブレンディング又は好ましくは個々の成分のドライブレンディング、次いで、溶融混合（例えば、バンバリーミキサー、押出機、ロールミルなどを用いて）により行うことができる。本発明の溶融ブレンドされた充填材入り熱可塑性ポリオレフィンは、最初に、ペレットに細分し、次いで、押出してシートを調製し、又は、溶融状態で押出機に直接的に輸送してシートを調製することができる。
【００４８】
本発明の組成物の主な用途は、おそらく、シーティングの分野、特に、熱成形で使用するためのシーティング分野である。本発明の組成物は、十分な剛性を要求する最終用途に特に適している。好ましくは、本発明の熱可塑性ポリオレフィン組成物はASTM D747により決定される3点曲げ弾性率が１３０ＭＰａ以上である。
【００４９】
シート押出プロセスは当該技術分野でよく知られている。押出シートは熱成形プロセスの調製において切断される。シート寸法（すなわち、長さ、幅及び厚さ）及び／又はシートの重量は充填材入り熱可塑性ポリオレフィン組成物の密度ならびにそれから製造される熱成形品に特有の意図した用途に応じて異なるであろう。許容される寸法及び／又は重量を備えたシートを提供する任意のシート押出プロセスは許容される。
【００５０】
本発明の充填材入り熱可塑性ポリオレフィン組成物のシート押出は好ましくは１８０℃以下、より好ましくは１６０℃以下、より好ましくは１５０℃以下、そして最も好ましくは１４０℃以下の温度で行われる。シート押出は好ましくは１２０℃以上、より好ましくは１２５℃以上、そして最も好ましくは１３０℃以上の温度で行われる。本発明の充填材入り熱可塑性ポリオレフィン組成物のシート押出の好ましい目標温度は１４０℃である。
【００５１】
好ましくは、本発明の充填材入り熱可塑性ポリオレフィン組成物を含む切断された押出シートは熱成形品を製造するための熱成形プロセスで使用される。シートを成形品に熱成形する方法はよく知られている。シートは正に熱成形するか（時折、「雄」熱成形と呼ばれる）、又は、負に熱成形する（時折、「雌」熱成形と呼ばれる）ことにより製品に成形されうる。
【００５２】
本発明の充填材入り熱可塑性ポリオレフィン組成物を含むシートの熱成形は好ましくは１４５℃以下、より好ましくは１４０℃以下、より好ましくは１３５℃以下、そして最も好ましくは１３０℃以下の温度で行われる。本発明の充填材入り熱可塑性ポリオレフィン組成物を含むシートの熱成形は好ましくは９０℃以上、より好ましくは９５℃以上、そしてより好ましくは１００℃以上の温度で行われる。本発明のエラストマー組成物を含むシートの熱成形のための好ましい目標温度は１１０℃である。
【００５３】
本発明の充填材入り熱可塑性ポリオレフィン組成物は自動車製品で、成形され、特に熱成形されたものとして有用であり、それは他の特性の中でもとりわけ、消音性、減衰性、断熱性及び／又は吸収性を提供する。例えば、アンダーフード断熱材、アウター／インナーダッシュ断熱材、アッパー／サイドカウル断熱材、スローマットアンダーレイ、カーペットアンダーレイ、フロアダンパー、ドア断熱材、ヘッダー断熱材、リアシートボトム／ストレイナ、リアクオータ／ピラートリム、パッケージトレー、リアホイールハウス、トランクトリム、トランクフロア又は感圧ダンパーなどである。
【００５４】
特定の充填材入り熱可塑性ポリオレフィン組成物が（１）シートへの押出及び（２）そのシートの製品への熱成形の両方にどのように上手く適合するかを予測する充填材入り熱可塑性ポリオレフィン組成物の３つの有用な特性を特定した。３つの特性は、組成物のレオロジー特性（どのように上手く押出される、どの条件で押出を行うかについて）、その溶融強度（熱成形の加熱工程の間のシートのたるみ特性について）、及び、その伸び率（深絞り比を有する製品へと成形したときにその一体性を維持する熱シートの能力について）である。
【実施例】
【００５５】
本発明の実施を例示するために、好ましい実施形態の例を下記に示す。しかしながら、これらの実施例は本発明の範囲を決して限定しない。
【００５６】
例
比較例Ａ及びＢ及び例１はプロピレンポリマー、エラストマー、炭酸カルシウム、オイル成分を含む。比較例ＣはＬＤＰＥ、エラストマー、炭酸カルシウム及びオイルを含む。すべての比較例及び実施例はさらにステアリン酸及び黒色着色剤濃厚物を含む。サンプルは商業的サイズの装置で配合される。プロピレンポリマー及び／又はＬＤＰＥ、エラストマー、ＣａＣＯ３、オイル、ステアリン酸及びカーボンブラック着色剤濃厚物をドライブレンドし、連続的にファレル連続ミキサー（ＦＣＭ）に供給する。ミキサーは材料がすべてのポリマーを溶融しそして粉末を分散させるのに十分に長く混合させうる十分に大きなサイズのダンプオリフィスで３７０ｒｐｍにて運転し、なおも押出機が供給不足とならない速度で運転する。
【００５７】
溶融材料を、約１５０℃に温度制御されている、２４ｒｐｍで運転している単軸押出機に搬送する。材料を、ダイをとおして押出し、その後、カレンダーロールをとおし、カレンダーロールは３９°Ｆの設定点のチラーを有する。カレンダーロールは密度が約１．０ｌｂ／ｆｔ２の最終シートへと材料をプレスし、それにより、トリミング後に、約７２．５インチ×約４０．５インチ×約０．１２インチの寸法のシートとなった。シートの厚さは、充填材装填量に依存し、それゆえ、シート状に製造される材料の密度に依存する。例えば、充填材量が上がると、密度が上昇し、得られるシートは適切な仕様の１ｌｂ／ｆｔ２を維持するために薄くなるであろう。
【００５８】
得られたシートをダッシュマットに熱成形する。熱成形のためのシートの温度は炉内で制御され、ここで、エレメントの電気出力及び炉内での時間量が制御変数である。この用途では、炉を出るときにシートの前縁で９０℃からシートの後縁で１３０℃まで炉内でシートを加熱する。炉は８０％の出力で３２秒間動作し、シートは持ち上げ、移動しそしてツーリングを超えて若干延伸されるときに、たるむのに十分な可とう性があるが、ツーリングを超えてドレープさせる前には材料が継続して延伸しそして引き裂くほどには可とう性でない。
【００５９】
吸盤を持つロボットはシートへと移動し、炉のコンベヤーからそれを持ち上げて、ツーリング上にシートを移動させる。材料をツール上で延伸しそして下げる。ロボットは真空が課されるまで材料をツールに保持するのを援助し、最深絞りセクションが完了するまで材料を空気圧でツールに固定する。成形品が形成されるときに真空を抑制せず、そのため、ポートの数が熱成形プロセスの間に遮断されるときに真空圧力は増加する。成形品が形成された後に、成形品はツールから取り出される。
【００６０】
比較例Ａ、Ｂ及びＣならびに例1の組成を合計組成物質量に基づいて質量部で下記の表１に示す。
表1において、
「ＰＰ−１」は高ゴム押出等級プロピレンポリマーであって、密度が０．８８０ｇ／ｃｍ３、ＭＦＲが２３０℃及び２．１６ｋｇの荷重下で決定して０．６ｇ／１０分であり、ISO曲げ弾性率が８０ＭＰａであり、LyondellBasellからHIFAXTM CA10Aとして入手可能である。
「ＰＰ−２」はランダムプロピレンコポリマーであって、密度が０．９ｇ／ｃｍ３であり、ＭＦＲが２３０℃で２．１６ｋｇの荷重下で決定して１．９ｇ／１０分であり、ＡＳＴＭ曲げ弾性率が１０２０ＭＰａであり、The Dow Chemical CompanyからPolypropylene RA131-02Aとして入手可能である。
「ＳＬＥＰ」は実質的直鎖状エチレン−オクテンコポリマーであって、密度が０．８７５ｇ／ｃｍ３であり、ＭＦＲが１９０℃で２．１６ｋｇの荷重下で３ｇ／１０分であり、The Dow Chemical CompanyからENGAGE（商標）8452 Polyolefin Elastomerとして入手可能である。
「ＬＤＰＥ」は低密度ポリエチレンであって、密度が０．９２１ｇ／ｃｍ３であり、ＭＦＲが１９０℃で２．１６ｋｇの荷重下で０．２２ｇ／１０分であり、The Dow Chemical CompanyからLDPE 132Iとして入手可能である。
「ＣａＣＯ３」はCarmeuse Natural Chemicalsから入手可能な未被覆炭酸カルシウムであり、ここで、粒子の少なくとも９０％はサイズが５ミクロン以下である。
「オイル」はパラフィンオイルであり、Ergon-West Virginia, Inc. からHYPRENE（商標） P150BSとして入手可能であり、ASTM D341による40℃での粘度は４７１センチストークス(cSt)であり、そして比重は１５．６℃で０．８９４である。
「ステアリン酸」はStearic Acid 70% VEG-FGKとしてACME Hardestyから入手可能である。
「ブラック」着色剤濃厚物はPOLYBLACK（商標）46515FとしてA. Schulmanから入手可能である。
【００６１】
比較例Ａ、Ｂ及びＣならびに例１の特性を下記試験により決定する。結果を表１に示す。
「曲げ弾性率」は３点曲げ弾性率であり、ASTM D747により決定される。
「引張り」は引張り強さであり、ASTM D412により決定される。
「伸び率」は破断点伸び率であり、ASTM D412により決定される。
「剛性」は社内試験であり、少なくとも５つの熱成形品を積み重ね、そして輸送して、もしいかなる様式でもつぶれ及び／又は変形されることがなければ、試験に合格であるが、もしいかなる様式でもつぶれ及び／又は変形されれば、試験に不合格である。
「熱性能」はＢＭＷ手法であり、ここで、１８０ｍｍ×５０ｍｍの熱成形品のサンプルが、留め具に保持されたフォーム断熱材の１８ｍｍ上方につり下げられ、１８０℃のホットプレートから空隙により隔てられ、そして３００時間連続で加熱される。もしサンプルがいかなる様式でも溶融せず、液だまりを作らず、分離せず、ブリスターにならず、脆化せず又は変形しなければ、試験に合格であり、もしいかなる様式でも溶融し、液だまりを作り、分離し、ブリスターになり、脆化し又は変形するならば、試験に不合格である。 
【００６２】
【表１】
0005643432.tif 000002
【００６３】
本発明の実施態様の一部を以下の項目１−８に列記する。
[１]
（ｉ）約１〜約１５質量部の、密度が０．８８５ｇ／ｃｍ３以上であるプロピレンポリマー、
（ｉｉ）約１０〜約３０質量部の１種以上の直鎖状エチレンポリマー、１種以上の実質的直鎖状エチレンポリマー又はそれらの混合物であって、
（ｉｉ．ａ）約０．８７３ｇ／ｃｃ未満〜０．８８５ｇ／ｃｃの密度、及び／又は、
（ｉｉ．ｂ）１ｇ／１０分を超え、５ｇ／１０分未満であるＩ２、
を有することを特徴とするもの、
（ｉｉｉ）約２〜約７質量部の可塑剤、
（ｉｖ）約６０〜約８５質量部の粒状充填材、及び、
（ｖ）場合により、１種以上のスリップ剤、耐着火剤、安定剤、着色剤、顔料、酸化防止剤、帯電防止剤、流動促進剤、離型剤又は核生成剤、
から本質的になる、熱可塑性ポリオレフィン組成物であって、質量部は熱可塑性ポリオレフィン複合材の合計質量を基準とする、熱可塑性ポリオレフィン組成物。
[２]
（ｉ）前記プロピレンポリマーは５〜１０質量部の量で存在し、
（ｉｉ）前記１種以上の直鎖状エチレンポリマー、１種以上の実質的直鎖状エチレンポリマー又はそれらの混合物は１０〜１５質量部の量で存在し
（ｉｉｉ）前記充填材は６５〜８０質量部の量で存在し、そして
（ｉｖ）前記可塑剤は３〜７質量部の量で存在し、
質量部は充填材入り熱可塑性ポリオレフィン組成物の合計質量を基準とする、項目１記載の充填材入り熱可塑性ポリオレフィン組成物。
[３]
前記プロピレンポリマーはランダムプロピレンコポリマーである、項目１記載の組成物。
[４]
前記充填材は炭酸カルシウム、硫酸バリウム又はそれらの混合物である、項目１記載の組成物。
[５]
押出シートの形態である、項目１記載の組成物。
[６]
（Ａ）（ｉ）１〜１５質量部のランダムプロピレンコポリマー、
（ｉｉ）１０〜３０質量部の１種以上の直鎖状エチレンポリマー、１種以上の実質的直鎖状エチレンポリマー又はそれらの混合物であって、
（ｉｉ．ａ）約０．８７３ｇ／ｃｃ未満〜０．８８５ｇ／ｃｃの密度、及び／又は、
（ｉｉ．ｂ）１ｇ／１０分を超え、５ｇ／１０分未満であるＩ２、
を有することを特徴とするもの、
（ｉｉｉ）６０〜８０質量部の充填材、
（ｉｖ）３〜７質量部の可塑剤、及び、
（ｖ）場合により、１種以上のスリップ剤、耐着火剤、安定剤、着色剤、顔料、酸化防止剤、帯電防止剤、流動促進剤、離型剤又は核生成剤、
を含む充填材入り熱可塑性ポリオレフィン組成物であって、質量部は充填材入り熱可塑性ポリオレフィン組成物の合計質量を基準とする組成物を含むシートを押出すること、及び、
（Ｂ）前記シートを熱成形品へと熱成形すること、
の工程を含む、熱成形品の製造方法。
[７]
熱成形品の形態の項目１記載の組成物。
[８]
熱成形されたアンダーフード断熱材、アウター／インナーダッシュ断熱材、アッパー／サイドカウル断熱材、スローマットアンダーレイ、カーペットアンダーレイ、フロアダンパー、ドア断熱材、ヘッダー断熱材、リアシートボトム／ストレイナ、リアクオータ／ピラートリム、パッケージトレー、リアホイールハウス、トランクトリム、トランクフロア又は感圧ダンパーの形態の項目１記載の組成物。